СПОСОБ ПРОИЗВОДСТВА ЛИСТОВОГО ПРОКАТА ИЗ НИЗКОТЕМПЕРАТУРНОЙ СТАЛИ ДЛЯ ТРУБ

1. Способ производства листового проката из низкотемпературной стали для труб, включающий выплавку стали, разливку на заготовки, нагрев слябов до температуры аустенитизации, многопроходную черновую прокатку при единичных относительных обжатиях не менее 12%, подстуживание, многопроходную чистовую прокатку с последующим ускоренным охлаждением водой до температуры не менее 780°С, отличающийся тем, что слябы нагревают до температуры 1130-1180°С, черновую прокатку проводят при температуре 950-1070°С, чистовую прокатку - при температуре 790-850°С, а ускоренное охлаждение листового проката осуществляют со скоростью 16-26°С/с, при этом температуру конца ускоренного охлаждения устанавливают в диапазоне 530-600°С.
2. Способ по п. 1, отличающийся тем, что выплавляют сталь следующего состава, мас. %:
углерод
0,05-0,08
марганец
1,60-1,75
кремний
0,10-0,35
алюминий
0,02-0,05
хром
0,01-0,10
никель
0,15-0,30
медь
0,10-0,20
молибден
0,002-0,27
титан
0,015-0,030
ниобий
0,045-0,065
ванадий
0,003-0,030
азот
0,001-0,008
сера
0,001-0,005
фосфор
0,003-0,013
железо остальное